СПОСОБ ЦЕМЕНТИРОВАНИЯ КОЛОННЫ ТРУБ

1. Способ цементирования колонны труб, расположенной в стволе скважины, в котором:
обеспечивают способную к схватыванию композицию с увеличенным временем сохранения прокачиваемости, содержащую гидравлический цемент, цементную пыль, воду и добавку, замедляющую схватывание, при этом схватываемая композиция с увеличенным временем сохранения прокачиваемости свободна от микросфер и сохраняет удобное для перекачивания насосом текучее состояние в течение, по меньшей мере, около одного дня;
добавляют в схватываемую композицию с увеличенным временем сохранения прокачиваемости ускоритель схватывания цемента в количестве от примерно 0,1% до примерно 4 вес.%;
вводят схватываемую композицию с увеличенным временем сохранения прокачиваемости в ствол скважины и
обеспечивают схватываемой композиции с увеличенным временем сохранения прокачиваемости возможность схватиться в кольцевом пространстве для образования затвердевшей массы.
2. Способ по п. 1, в котором схватываемая композиция с увеличенным временем сохранения прокачиваемости сохраняет удобное для перекачивания насосом текучее состояние в течение, по меньшей мере, около 5 дней.
3. Способ по п. 1, в котором схватываемая композиция с увеличенным временем сохранения прокачиваемости схватывается, после чего характеризуется прочностью на сжатие при 72-часовых испытаниях при 60ºС (140ºF), по меньшей мере, 690 кПа (100 psi).
4. Способ по п. 1, в котором гидравлический цемент
присутствует в составе схватываемой композиции с увеличенным временем сохранения прокачиваемости в количестве от примерно 25 вес.%  до примерно 75 вес.%, при этом цементная пыль присутствует в составе схватываемой композиции с увеличенным временем сохранения прокачиваемости в количестве от примерно 25 вес.% до примерно 75 вес.%.
5. Способ по п. 1, в котором схватываемая композиция с увеличенным временем сохранения прокачиваемости содержит, по меньшей мере, одну добавку, выбранную из группы, в которую входят зольная пыль, шлакоцемент, глинистый сланец, цеолит и метакаолин.
6. Способ по п. 1, в котором дополнительно
обеспечивают хранение схватываемой композиции с увеличенным временем сохранения прокачиваемости.
7. Способ по п. 6, в котором схватываемая композиция с увеличенным временем сохранения прокачиваемости схватывается в стволе скважины, после чего характеризуется прочностью на сжатие при 72-часовых испытаниях, по меньшей мере, 345 кПа (50 psi).
8. Способ по п. 1 или 6, в котором добавка для замедления схватывания включает, по меньшей мере, одну добавку, выбранную из группы, в которую входят органическая кислота, лигносульфат и искусственный замедлитель схватывания.
9. Способ по п. 1 или 6, в котором добавка для замедления схватывания включает винную кислоту.
10. Способ по п. 1 или 6, в котором добавка для замедления схватывания включает сульфометилированный лигнин.
11. Способ по п. 1 или 7, в котором ускоритель схватывания
цемента включает, по меньшей мере, одну добавку, выбранную из группы, в которую входят хлорид кальция, триэтаноламин, силикат натрия, формиат цинка и ацетат кальция.
12. Способ по п. 9, в котором:
гидравлический цемент присутствует в количестве от примерно 25 вес.% до примерно 75 вес.%;
цементная пыль присутствует в количестве от примерно 25 вес.% до примерно 75вес.%;
добавка для замедления схватывания присутствует в количестве от примерно 0,2 вес.% до примерно 0,35 вес.%;
ускоритель схватывания цемента содержит хлорид кальция.